(57)【要約】      （修正有）【課題】蓄熱性及び軽量性に優れる繊維製品を提供する。【解決手段】繊維製品１は、蓄熱中綿１０と、生地１１と、を備える。蓄熱中綿１０は、熱可塑性樹脂の海部１０ａと、当該海部１０ａの内部において赤外線吸収剤を含有する複数の島部１０ｂとからなり、海部１０ａと島部１０ｂとの接合面が繊維長さ方向に連続した海島構造の蓄熱性繊維１０ｃ含む。ダウンプルーフ生地１１は、所定の生地の縦糸と横糸の密度を大きくし、樹脂を含侵させ、圧力を加えることで、繊維の目を詰めた生地であって、蓄熱中綿１０の両面に設けられる。【選択図】図１
0003221819.tif 000002
【実用新案登録請求の範囲】
【請求項１】
熱可塑性樹脂の海部と、当該海部の内部において赤外線吸収剤を含有する複数の島部とからなり、前記海部と前記島部との接合面が繊維長さ方向に連続した海島構造の蓄熱性繊維含む蓄熱中綿と、
所定の生地の縦糸と横糸の密度を大きくし、樹脂を含侵させ、圧力を加えることで、繊維の目を詰めた生地であって、前記蓄熱中綿の両面に設けられたダウンプルーフ生地と、
を備える繊維製品。
【考案の詳細な説明】
【技術分野】
【０００１】
本考案は、繊維製品に関する。
【背景技術】
【０００２】
従来、ベスト、コート、ダウンジャケット、中綿入りジャケット、防寒服、寝袋、中綿入りふとん、羽毛ふとん、枕、クッション、マット、ひざ掛け等の繊維製品では、側地用繊維の目付を調整したり、中綿の量を調整したりすることで、繊維製品の蓄熱性と軽量性の両立を図っている。
【０００３】
例えば、特開２０１２−１１７２２号公報（特許文献１）には、総繊度８０ｄｔｅｘ以下のマルチフィラメントから構成され、目付けが１００ｇ／ｍ２以下の側地用織物が開示されている。この側地用織物は、該織物の少なくとも片面上に、赤外線吸収剤を含む樹脂層が積層されてなる。これにより、軽量性を損なわずに優れた蓄熱性を有する側地用織物及び繊維製品が得られるとしている。
【０００４】
又、特開２０１４−１２５７１０号公報（特許文献２）には、花糸を芯糸で一体化した長繊維を布地内に充填した繊維製品であって、長繊維には、融解と凝固の相変化に伴う潜熱を利用した蓄熱物質が直接付着されている。これにより、詰め綿が長繊維であることから移動しにくく、嵩も高く、そのうえ融解と凝固の相変化に伴う潜熱を利用した蓄熱物質が直接付着されていることにより、蓄熱性の高い繊維製品が得られるとしている。
【先行技術文献】
【特許文献】
【０００５】
【特許文献１】特開２０１２−１１７２２号公報
【特許文献２】特開２０１４−１２５７１０号公報
【考案の概要】
【考案が解決しようとする課題】
【０００６】
通常、繊維製品に使用される中綿は、単に外側に生地を覆うだけでは、中綿の羽毛の吹き出しやはみ出しが生じることから、繊維製品は、スパンボンド不織布を中綿と生地の間に設け、中綿の毛羽の吹き出しを防止している。
【０００７】
しかしながら、吹き出し防止用のスパンボンド不織布を設けると、中綿への熱の伝達が上手くいかず、中綿の蓄熱性が低下するという課題がある。更に、スパンボンド不織布の存在により、繊維製品全体が重くなるという課題がある。繊維製品が重くなると、ユーザーは繊維製品を重ね着することが出来ないため、ファッション性に劣る。
【０００８】
そこで、本考案は、前記課題を解決するためになされたものであり、蓄熱性及び軽量性に優れる繊維製品を提供することを目的とする。
【課題を解決するための手段】
【０００９】
本考案に係る繊維製品は、蓄熱中綿と、ダウンプルーフ生地と、を備える。蓄熱中綿は、熱可塑性樹脂の海部と、当該海部の内部において赤外線吸収剤を含有する複数の島部とからなり、前記海部と前記島部との接合面が繊維長さ方向に連続した海島構造の蓄熱性繊維を含む。ダウンプルーフ生地は、所定の生地の縦糸と横糸の密度を大きくし、樹脂を含侵させ、圧力を加えることで、繊維の目を詰めた生地であって、前記蓄熱中綿の両面に設けられる。
【考案の効果】
【００１０】
本考案によれば、蓄熱性及び軽量性に優れる繊維製品を提供することが可能となる。
【図面の簡単な説明】
【００１１】
【図１】本考案の実施形態に係る蓄熱中綿と生地との三層構造の繊維製品の断面図と蓄熱中綿拡大参考図とである。
【図２】繊維製品における実施例１と比較例１の温度曲線を示す図である。
【考案を実施するための形態】
【００１２】
以下に、添付図面を参照して、本考案の実施形態について説明し、本考案の理解に供する。尚、以下の実施形態は、本考案を具体化した一例であって、本考案の技術的範囲を限定する性格のものではない。
【００１３】
本考案に係る繊維製品１は、図１に示すように、蓄熱中綿１０と、ダウンプルーフ生地１１と、を備える。蓄熱中綿１０は、熱可塑性樹脂の海部１０ａと、当該海部１０ａの内部において赤外線吸収剤を含有する複数の島部１０ｂとからなり、前記海部１０ａと前記島部１０ｂとの接合面が繊維長さ方向に連続した海島構造の蓄熱性繊維１０ｃ含む。ダウンプルーフ生地１１は、所定の生地の縦糸と横糸の密度を大きくし、樹脂を含侵させ、圧力を加えることで、繊維の目を詰めた生地であって、前記蓄熱中綿１０の両面に設けられる。ダウンプルーフ生地１１は、蓄熱中綿１０の表地と裏地となり、繊維製品１は、基本的に、蓄熱中綿１０とダウンプルーフ生地１１との三層構造である。
【００１４】
これにより、蓄熱性及び軽量性に優れる繊維製品を提供することが可能となる。つまり、本考案での蓄熱中綿１０は、赤外線吸収剤を有する蓄熱性繊維１０ｃを含むため、通常の中綿と比較して適度な蓄熱性を有する。又、蓄熱中綿１０の外側には、繊維の目を詰めたダウンプルーフ生地１１を設けて、蓄熱中綿１０の羽毛の吹き出しやはみ出しを防止することが出来るため、吹き出し防止用のスパンボンド不織布を別途設ける必要が無い。そのため、本考案では、蓄熱性及び軽量性に優れるのである。
【００１５】
ここで、蓄熱中綿１０における蓄熱性繊維１０ｃの種類に特に限定は無い。蓄熱性繊維１０ｃの海部１０ａの熱可塑性樹脂は、例えば、ポリオレフィン樹脂、プロピレン樹脂、プロピレン共重合体、ポリエステル樹脂、ポリアミド樹脂、ポリビニルアルコール樹脂等を挙げることが出来る。
【００１６】
又、蓄熱性繊維１０ｃの島部１０ｂの個数は、例えば、１０個〜４０個の範囲内であると好ましい。又、島部１０ｂが蓄熱性繊維１０ｃの中心と同心円の円周上に略等間隔に配置されると好ましい。
【００１７】
又、蓄熱性繊維１０ｃの横断面全体に対する海部１０ａの面積比率は、例えば、３０％〜７０％の範囲内であると好ましい。又、蓄熱性繊維１０ｃの横断面全体に対する島部１０ｂの面積比率は、例えば、３０％〜７０％の範囲内であると好ましい。又、蓄熱性繊維１０ｃの総繊度は、例えば、４０ｄｔｅｘ〜２００ｄｔｅｘの範囲内であると好ましい。
【００１８】
又、蓄熱性繊維１０ｃの赤外線吸収剤は、例えば、アンチモンドープ酸化スズ（ＡＴＯ）やスズドープ酸化インジウム（ＩＴＯ）等を挙げることが出来る。
【００１９】
又、蓄熱中綿１０における蓄熱性繊維１０ｃの混合比率に特に限定は無いが、蓄熱中綿１０全体に対する蓄熱性繊維１０ｃの混合比率は、例えば、２０重量％〜１００重量％の範囲内であると好ましく、５０重量％〜１００重量％の範囲内であると更に好ましい。
【００２０】
又、蓄熱中綿１０に含まれる蓄熱性繊維１０ｃ以外の繊維に特に限定は無いが、例えば、熱可塑性繊維を挙げることが出来る。熱可塑性繊維の熱可塑性樹脂は、例えば、ポリオレフィン樹脂、プロピレン樹脂、プロピレン共重合体、ポリエステル樹脂、ポリアミド樹脂、ポリビニルアルコール樹脂等を挙げることが出来る。
【００２１】
又、ダウンプルーフ生地１１の樹脂に特に限定は無く、例えば、ポリオレフィン樹脂、プロピレン樹脂、プロピレン共重合体、ポリエステル樹脂、ポリアミド樹脂、ポリビニルアルコール樹脂等を挙げることが出来る。
【００２２】
本考案に係る繊維製品１は、ベスト、コート、ダウンジャケット、中綿入りジャケット、防寒服、寝袋、中綿入りふとん、羽毛ふとん、枕、クッション、マット、ひざ掛け等に好適に利用される。本考案に係る繊維製品１は、蓄熱性（保温性）に富み、軽量なので、衣服に適用することで、重ね着ファッションを楽しむことが可能である。又、本考案に係る繊維製品１は、三層構造であることから、蓄熱性、軽量性の他に、通気性、ソフト感に優れ、非常に着心地の良い衣服として構成することが出来る。
【実施例】
【００２３】
以下、実施例等によって本発明を具体的に説明するが、本発明はこれにより限定されるものではない。
【００２４】
＜実施例１＞
熱可塑性樹脂（ポリプロピレン）の海部１０ａと赤外線吸収剤を含有する複数の島部１０ｂとからなり、海部１０ａと島部１０ｂとの接合面が繊維長さ方向に連続した海島構造の蓄熱性繊維１０ｃ（ＫＢセレーン株式会社製  蓄熱性繊維）を蓄熱中綿１０として６０ｇ用意し（蓄熱性繊維１０ｃの１００重量％）、その蓄熱中綿１０の表裏面にダウンプルーフ生地（混率がナイロン１００％、重量が３５ｇ／ｍ２、縦／横本数が２６８／２１２）を設けた繊維製品１を製造し、その繊維製品１を実施例１とした。
【００２５】
＜比較例１＞
中綿用の熱可塑性繊維が１００重量％で構成された６０ｇの中綿の表裏面に、ナイロン生地（混率がナイロン１００％、重量が３６ｇ／ｍ２、縦／横本数が２０９／１７４）を設け、中綿とナイロン生地との間にスパンボンド不織布を設けた繊維製品を製造し、その繊維製品を比較例１とした。ナイロン生地は、滑り性が良く、適度な光沢を有し、皺になり難いタフタ生地として設けた。
【００２６】
＜評価方法＞
二枚重ねした繊維製品の間に熱電対を挿入し、その上からレフランプを点灯して、レフランプの光を繊維製品に照射し、繊維製品内の熱電対の検出温度を照射時間に対して記録して、照射時間の経過に対する繊維製品の温度の変化を温度曲線として記録して、繊維製品の蓄熱性を評価した。評価は、熱電対の位置を４回変更して、各４回毎の検出温度を記録し、その平均値を用いて評価結果の温度曲線を作成した。尚、使用したレフランプは、岩崎電機株式会社製のアイランプであり、繊維製品とレフランプとの照射距離は５０ｃｍであり、照射時間は１５分間とした。評価時の試験室温度は２０度であった。
【００２７】
＜評価結果＞
図２は、繊維製品における実施例１と比較例１の温度曲線を示す。図２に示すように、実施例１における検出温度が、比較例１における検出温度と比較して大きく上昇しており、経過時間が１５分では、実施例１における検出温度が、比較例１における検出温度と比較して約８度程度上昇していることが理解される。つまり、実施例１における繊維製品は、比較例１における繊維製品と比較して蓄熱性（保温性）に優れていることが理解される。
【００２８】
更に、重量面で検討すると、実施例１は、蓄熱中綿とダウンプルーフ生地との三層構造であるが、比較例１は、中綿と不織布と生地との五層構造であり、実施例１は、比較例１と比較して部品点数が少ないことから、実施例１の重量は、比較例１の重量よりも軽かった。つまり、実施例１における繊維製品は、比較例１における繊維製品と比較して軽量性にも優れていることが理解される。
【００２９】
従って、本考案では、蓄熱性及び軽量性に優れる繊維製品を提供することが可能となる。
【産業上の利用可能性】
【００３０】
以上のように、本考案は、ベスト、コート、ダウンジャケット、中綿入りジャケット、防寒服、寝袋、中綿入りふとん、羽毛ふとん、枕、クッション、マット、ひざ掛け等の繊維製品として有用であり、蓄熱性及び軽量性に優れる繊維製品として有効である。
【符号の説明】
【００３１】
１    繊維製品
１０  蓄熱中綿
１１  ダウンプルーフ生地
【図１】
0003221819.tif 000003
【図２】
0003221819.tif 000004